НЕ СОДЕРЖАЩИЙ РАСТВОРИТЕЛЯ ДВУХКОМПОНЕНТНЫЙ ПОЛИУРЕТАНОВЫЙ КЛЕЙ С НИЗКИМ СОДЕРЖАНИЕМ СВОБОДНОГО МОНОМЕРА МДИ

1. Способ приготовления не содержащего растворителя двухкомпонентного полиуретанового клея с низким содержанием мономера МДИ, включающий:
приготовление полиэфирных полиолов с концевой группой ОН для компонента А;
и приготовление полиуретанового форполимера с концевой группой NCO для компонента В;
отличающийся тем, что компонент А получают реакцией эстерификации между двухосновным спиртом и бинарной алифатической кислотой с длинной углеродной цепью и/или бинарной ароматической кислотой, а компонент В получают реакцией между мономером МДИ, модифицированными полиолами на основе растительного масла и/или полиэфирными полиолами согласно отношению NCO/OH=3-5,5:1 (молярное отношение), и приготовление компонента В включает следующие этапы: обезвоживание модифицированных полиолов на основе растительного масла и полиэфирных полиолов до содержания воды (в мас.%) в полиольной системе меньше 0,05%; добавление мономера МДИ, регулятора молекулярной массы и подъем температуры до 70-80°C до тех пор, пока гидроксил не прореагирует полностью; и добавление тримерного катализатора для реакции тримеризации при вышеуказанной температуре до завершения реакции и получения компонента В.
2. Способ приготовления не содержащего растворителя двухкомпонентного полиуретанового клея с низким содержанием мономера МДИ по п.1, отличающийся тем, что полиэфирные полиолы включают сложный эфир полиэтиленгликоля, поликарбонатные полиолы и поликапролактоновые полиолы.
3. Способ приготовления не содержащего растворителя двухкомпонентного полиуретанового клея с низким содержанием мономера МДИ по п.1, отличающийся тем, что количество регулятора молекулярной массы составляет 0,5-1,2% от массы МДИ.
4. Способ приготовления не содержащего растворителя двухкомпонентного полиуретанового клея с низким содержанием мономера МДИ по п.1, отличающийся тем, что регулятор молекулярной массы включает дифенилдихлорсилан, тилфенилдихлорсилан и ди-н-октилдихлорсилан.
5. Способ приготовления не содержащего растворителя двухкомпонентного полиуретанового клея с низким содержанием мономера МДИ по п.1, отличающийся тем, что тримерным катализатором является органический амин или органический фосфор.
6. Способ приготовления не содержащего растворителя двухкомпонентного полиуретанового клея с низким содержанием мономера МДИ по п.1, отличающийся тем, что молярное отношение функциональной группы двухосновного спирта, бинарной алифатической кислоты с длинной углеродной цепью и бинарной ароматической кислоты составляет ОН/СООН-1,4-1,7/1,0.
7. Способ приготовления не содержащего растворителя двухкомпонентного полиуретанового клея с низким содержанием мономера МДИ по п.1, отличающийся тем, что двухосновный спирт включает диэтиленгликоль, 1,4-бутандиол и неопентилгликоль.
8. Способ приготовления не содержащего растворителя двухкомпонентного полиуретанового клея с низким содержанием мономера МДИ по п.1, отличающийся тем, что бинарная алифатическая кислота с длинной углеродной цепью включает азелаиновую кислоту, себациновую кислоту и димерную жирную кислоту.
9. Способ приготовления не содержащего растворителя двухкомпонентного полиуретанового клея с низким содержанием мономера МДИ по п.1, отличающийся тем, что бинарная ароматическая кислота включает изофталевую кислоту, терефталевую кислоту и фталевый ангидрид.
10. Способ приготовления не содержащего растворителя двухкомпонентного полиуретанового клея с низким содержанием мономера МДИ по п.1, отличающийся тем, что приготовление компонента А включает следующие этапы: смешивание двухосновного спирта с бинарной алифатической кислотой с длинной углеродной цепью и/или бинарной ароматической кислотой, осуществление реакции эстерификации при температуре 130-160°С; когда выход воды системы достигнет 60-80% от теоретического выхода воды для реакции эстерификации, температуру следует поднять до 200-220°C для дальнейшей реакции; когда кислотное число упадет ниже 15 мг КОН/г, реакцию эстерификации осуществляют при пониженном давлении до тех пор, пока кислотное число не станет ниже 1,0 мг КОН/г, и конечное понижение температуры для получения компонента А.